Brevet FR3060012A1 — publié le 20180615

R2 0 O 3060012 - 1 - L'invention est relative aux pneumatiques et plus particulièrement à ceux dont la composition d'une couche interne comprend un dérivé du diacrylate de zinc, un peroxyde et un antioxydant spécifique. Les couches de pneumatiques telles que la bande de roulement ou les couches internes doivent obéir à un grand nombre d'exigences techniques, souvent antinomiques, parmi lesquelles une bonne rigidité, une bonne cohésion et une bonne résistance à la propagation de fissure. Les concepteurs de pneumatiques sont constamment à la recherche de solution permettant de faire évoluer le compromis de propriétés existant en améliorant au moins une propriété du pneumatique, sans pour autant pénaliser les autres. Des systèmes habituellement utilisés pour rigidifier un mélange de caoutchouc sont d'une part la vulcanisation et d'autre part l'introduction de charge renforçante. Toutefois ces solutions peuvent induire une diminution de la cohésion et de la résistance à la fissuration. C'est dans ce cadre que les Demanderesses ont découvert de façon surprenante que l'utilisation d'un dérivé du diacrylate de zinc et d'un peroxyde en combinaison avec un antioxydant dérivé phénolique spécifique permet d'améliorer la cohésion et la résistance à la propagation de fissure, sans pénaliser la rigidité. Ainsi, la présente invention a notamment pour objet un pneumatique comprenant une composition de caoutchouc à base d'au moins : - un élastomère diénique, - un peroxyde, - un dérivé du diacrylate de zinc sous la forme d'un sel de zinc de formule (I) _Zn Rs R3 R1 R1 3060012 - 2 - dans laquelle R1, R2 et R3 représentent indépendamment les uns des autres un atome d'hydrogène ou un groupe hydrocarboné en Cl-C7 choisi parmi les groupes alkyles linéaires, ramifiés ou cycliques, les groupes aralkyles, les groupes alkylaryles et les groupes aryles, et éventuellement interrompus par un 5 ou plusieurs hétéroatomes, R2 et R3 pouvant former ensemble un cycle non aromatique, - un dérivé phénolique de formule (Il) dans laquelle : 10 o A1 représente un groupe alkyle linéaire ou ramifié en Cl-C4, éventuellement substitué par un carboxylate d'un groupement hydrocarboné comprenant 1 à 60 atomes de carbone et optionnellement des atomes d'oxygène ; o A2 représente un atome d'hydrogène ou un groupe alkyle linéaire ou 15 ramifié en Cl-C4 ; o A3 représente un atome d'hydrogène ou un groupe alkyle linéaire ou ramifié en Cl-C4 éventuellement substitué par un groupe phénolique A2 A OH dans laquelle la flèche (-f) représente le point d'attachement du 20 groupement phénolique au groupe alkyle du radical A3 ; o Z représente un atome d'hydrogène ou un atome de phosphore, Z comprenant p valence(s) libre(s), p ayant une valeur de 1 ou 3 ; o étant entendu que A2 et A3 ne représentent pas tous les deux un atome d'hydrogène ; 25 o étant entendu que A1 et A3 ne sont pas tous les deux substitués ; et 3060012 - 3 - - un oxyde métallique choisi dans le groupe constitué par les oxydes des métaux des groupes II, IV, V, VI, VII et VIII, et leurs mélanges ; les taux de dérivé de diacrylate de zinc et de peroxyde étant tels que le rapport du taux de peroxyde et du taux de dérivé de diacrylate de zinc est inférieur ou égal à 0,09. 5 I- DÉFINITIONS Par l'expression "partie en poids pour cent parties en poids d'élastomère" (ou pce), il faut entendre au sens de la présente invention, la partie, en masse pour cent parties en masse d'élastomère ou de caoutchouc. 10 Dans la présente, sauf indication expresse différente, tous les taux indiqué sont des pce ; et tous les pourcentages (%) indiqués sont des pourcentages (%) en masse. D'autre part, tout intervalle de valeurs désigné par l'expression "entre a et b" 15 représente le domaine de valeurs allant de plus de a à moins de b (c'est-à-dire bornes a et b exclues) tandis que tout intervalle de valeurs désigné par l'expression "de a à b" signifie le domaine de valeurs allant de a jusqu'à b (c'est-à-dire incluant les bornes strictes a et b). Dans la présente, lorsqu'on désigne un intervalle de valeurs par l'expression "de a à b", on désigne également et préférentiellement l'intervalle 20 représenté par l'expression "entre a et b". Dans la présente, par l'expression composition "à base de", on entend une composition comportant le mélange et/ou le produit de réaction des différents constituants utilisés, certains de ces constituants de base étant susceptibles de, ou destinés à, réagir entre 25 eux, au moins en partie, lors des différentes phases de fabrication de la composition, en particulier au cours de sa réticulation ou vulcanisation. A titre d'exemple, une composition à base d'une matrice élastomérique et de soufre comprend la matrice élastomérique et le soufre avant cuisson, alors qu'après cuisson le soufre n'est plus détectable car ce dernier a réagi avec la matrice élastomérique en formant des ponts 30 soufrés (polysulfures, disulfures, mono-sulfure). Lorsqu'on fait référence à un composé "majoritaire", on entend au sens de la présente invention, que ce composé est majoritaire parmi les composés du même type dans la composition, c'est-à-dire que c'est celui qui représente la plus grande quantité en masse parmi les composés du même type, par exemple plus de 50%, 60%, 70%, 80%, 3060012 - 4 - 90%, voire 100% en poids par rapport au poids total du type de composé. Ainsi, par exemple, une charge renforçante majoritaire est la charge renforçante représentant la plus grande masse par rapport à la masse totale des charges renforçantes dans la composition. Au contraire, un composé "minoritaire" est un composé qui ne représente 5 pas la fraction massique la plus grande parmi les composés du même type. Dans le cadre de l'invention, les produits carbonés mentionnés dans la description, peuvent être d'origine fossile ou biosourcés. Dans ce dernier cas, ils peuvent être, partiellement ou totalement, issus de la biomasse ou obtenus à partir de matières 10 premières renouvelables issues de la biomasse. Sont concernés notamment les polymères, les plastifiants, les charges, etc. Il- DESCRIPTION DE L'INVENTION Il-1 Elastomère diénique 15 Les compositions de caoutchouc du pneumatique de l'invention peuvent contenir un seul élastomère diénique ou un mélange de plusieurs élastomères diéniques. Par élastomère (ou « caoutchouc », les deux termes étant considérés comme synonymes) du type "diénique", on rappelle ici que doit être compris de manière 20 connue un (on entend un ou plusieurs) élastomère issu au moins en partie (i.e., un homopolymère ou un copolymère) de monomères diènes (monomères porteurs de deux doubles liaisons carbone-carbone, conjuguées ou non). Les élastomères diéniques peuvent être classés dans deux catégories : 25 "essentiellement insaturés" ou "essentiellement saturés". On entend en général par "essentiellement insaturé", un élastomère diénique issu au moins en partie de monomères diènes conjugués, ayant un taux de motifs ou unités d'origine diénique (diènes conjugués) qui est supérieur à 15% (% en moles) ; c'est ainsi que des élastomères diéniques tels que les caoutchoucs butyle ou les copolymères de diènes 30 et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15%). Dans la catégorie des élastomères diéniques "essentiellement insaturés", on entend en particulier par élastomère diénique "fortement insaturé" un élastomère diénique ayant 35 un taux de motifs d'origine diénique (diènes conjugués) qui est supérieur à 50%. 3060012 -5 Ces définitions étant données, on entend plus particulièrement par élastomère diénique susceptible d'être utilisé dans les compositions de caoutchouc du pneumatique selon l'invention: 5 a) tout homopolymère obtenu par polymérisation d'un monomère diène conjugué ayant de 4 à 12 atomes de carbone; b) tout copolymère obtenu par copolymérisation d'un ou plusieurs diènes conjugués entre eux ou avec un ou plusieurs composés vinyle aromatique 10 ayant de 8 à 20 atomes de carbone; c) un copolymère ternaire obtenu par copolymérisation d'éthylène, d'une a-oléfine ayant 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type 15 précité tel que notamment l'hexadiène-1,4, l'éthylidène norbornène, le dicyclopentadiène; d) un copolymère d'isobutène et d'isoprène (caoutchouc butyle), ainsi que les versions halogénées, en particulier chlorées ou bromées, de ce type de copolymère. 20 Bien qu'elle s'applique à tout type d'élastomère diénique, l'homme du métier du pneumatique comprendra que la présente invention est de préférence mise en oeuvre avec des élastomères diéniques essentiellement insaturés, en particulier du type (a) ou (b) ci-dessus. 25 A titre de diènes conjugués conviennent notamment le butadiène-1,3, le 2-méthy1-1,3- butadiène, les 2,3-di(alkyle en C1-05)-1,3-butadiènes tels que par exemple le 2,3- diméthy1-1,3-butadiène, le 2,3-diéthy1-1,3-butadiène, le 2-méthy1-3-éthy1-1,3-butadiène, le 2-méthyl-3-isopropyl-1,3-butadiène, l'aryl-1,3-butadiène, le 1,3-pentadiène, le 2,4- 30 hexadiène. A titre de composés vinylaromatiques conviennent par exemple le styrène, l'ortho-, méta-, para-méthylstyrène, le mélange commercial "vinyle-toluène", le paratertiobutylstyrène, les méthoxystyrènes, les chlorostyrènes, le vinylmésitylène, le divinylbenzène, le vinylnaphtalène. 3060012 - 6 - Les copolymères peuvent contenir entre 99% et 20% en poids d'unités diéniques et entre 1% et 80% en poids d'unités vinylaromatiques. Les élastomères peuvent avoir toute microstructure qui est fonction des conditions de polymérisation utilisées, notamment de la présence ou non d'un agent modifiant et/ou randomisant et des 5 quantités d'agent modifiant et/ou randomisant employées. Les élastomères peuvent être par exemple à blocs, statistiques, séquences, microséquencés, et être préparés en dispersion ou en solution ; ils peuvent être couplés et/ou étoilés ou encore fonctionnalisés avec un agent de couplage et/ou d'étoilage ou de fonctionnalisation. Pour un couplage à du noir de carbone, on peut citer par exemple des groupes 10 fonctionnels comprenant une liaison C-Sn ou des groupes fonctionnels aminés tels que aminobenzophénone par exemple ; pour un couplage à une charge inorganique renforçante telle que silice, on peut citer par exemple des groupes fonctionnels silanol ou polysiloxane ayant une extrémité silanol (tels que décrits par exemple dans FR 2 740 778, US 6 013 718 et WO 2008/141702), des groupes alkoxysilane (tels que 15 décrits par exemple dans FR 2 765 882 ou US 5 977 238), des groupes carboxyliques (tels que décrits par exemple dans WO 01/92402 ou US 6 815 473, WO 2004/096865 ou US 2006/0089445) ou encore des groupes polyéthers (tels que décrits par exemple dans EP 1 127 909, US 6 503 973, WO 2009/000750 et WO 2009/000752). Comme autres exemples d'élastomères fonctionnalisés, on peut citer également des 20 élastomères (tels que SBR, BR, NR ou IR) du type époxydés. En résumé, l'élastomère diénique de la composition est choisi préférentiellement dans le groupe des élastomères diéniques fortement insaturés constitué par les polybutadiènes (en abrégé "BR"), les polyisoprènes (IR) de synthèse, le caoutchouc 25 naturel (NR), les copolymères de butadiène, les copolymères d'isoprène et les mélanges de ces élastomères. De tels copolymères sont plus préférentiellement choisis dans le groupe constitué par les copolymères de butadiène-styrène (SBR), les copolymères d'isoprène-butadiène (BIR), les copolymères d'isoprène-styrène (SIR), les copolymères d'isoprène-butadiène-styrène (SBIR), les copolymères de butadiène- 30 acrylonitrile (NBR), les copolymères de butadiène-styrène-acrylonitrile (NSBR) ou un mélange de deux ou plus de ces composés. Selon un mode de réalisation préférentiel particulier, l'élastomère diénique est un élastomère majoritairement isoprénique (c'est-à-dire dont la fraction massique 35 d'élastomère isoprénique est la plus grande, comparée à la fraction massique des 3060012 - 7 - autres élastomères). Par "élastomère isoprénique", on entend de manière connue un homopolymère ou un copolymère d'isoprène, en d'autres termes un élastomère diénique choisi dans le groupe constitué par le caoutchouc naturel (NR) qui peut être plastifié ou peptisé, les polyisoprènes de synthèse (IR), les différents copolymères 5 d'isoprène et les mélanges de ces élastomères. Parmi les copolymères d'isoprène, on citera en particulier les copolymères d'isobutène-isoprène (caoutchouc butyle IIR), d'isoprène-styrène (SIR), d'isoprène-butadiène (BIR) ou d'isoprène-butadiène-styrène (SBIR). Cet élastomère isoprénique est de préférence du caoutchouc naturel ou un polyisoprène cis 1,4 de synthèse; parmi ces polyisoprènes de synthèse, sont utilisés 10 de préférence des polyisoprènes ayant un taux (% molaire) de liaisons cis 1,4 supérieur à 90%, plus préférentiellement encore supérieur à 98%. Préférentiellement selon ce mode de réalisation, le taux d'élastomère diénique isoprénique est de plus de 50 pce (c'est-à-dire de 50 à 100 pce), plus préférentiellement d'au moins 60 pce (c'est-à-dire de 60 à 100 pce), de manière plus préférentielle d'au moins 70 pce (c'est-à-dire 15 de 70 à 100 pce), plus préférentiellement encore d'au moins 80 pce (c'est-à-dire de 80 à 100 pce) et de manière très préférentielle d'au moins 90 pce (c'est-à-dire de 90 à 100 pce). En particulier selon ce mode de réalisation, le taux d'élastomère diénique isoprénique est très préférentiellement de 100 pce. 20 II-2 Dérivé du diacrylate de zinc La composition du pneumatique selon l'invention est à base d'un dérivé du diacrylate de zinc sous la forme d'un sel de zinc de formule (I) R2 Zn R1 (I) dans laquelle R1, R2 et R3 représentent indépendamment un atome d'hydrogène ou un 25 groupe hydrocarboné en C1-C7 choisi parmi les groupes alkyles linéaires, ramifiés ou cycliques, les groupes aralkyles, les groupes alkylaryles et les groupes aryles, et éventuellement interrompus par un ou plusieurs hétéroatomes, R2 et R3 pouvant former ensemble un cycle non aromatique. 3060012 8 Par groupe alkyle cyclique, on entend un groupe alkyle comprenant un ou plusieurs cycles. Par groupe ou chaîne hydrocarboné(e) interrompu(e) par un ou plusieurs 5 hétéroatomes, on entend un groupe ou chaîne comprenant un ou plusieurs hétéroatomes, chaque hétéroatome étant compris entre deux atomes de carbone dudit groupe ou de ladite chaîne, ou entre un atome de carbone dudit groupe ou de ladite chaîne et un autre hétéroatome dudit groupe ou de ladite chaîne ou entre deux autres hétéroatomes dudit groupe ou de ladite chaîne. Le ou les hétéroatomes peuvent être 10 un atome d'azote, de soufre ou d'oxygène. Préférentiellement, R1, R2 et R3 représentent indépendamment un atome d'hydrogène ou un groupe méthyle. Plus préférentiellement, R2 et R3 représentent chacun un atome d'hydrogène. De préférence encore R1 représente un groupe méthyle. De manière 15 encore plus avantageuse, R2 et R3 représentent chacun un atome d'hydrogène, et R1 représente un groupe méthyle. Dans la composition de caoutchouc du pneumatique selon l'invention, la quantité de dérivé du diacrylate de zinc est de préférence comprise dans un domaine allant de 5 à 20 40 pce, de préférence de 7 à 35 pce, ou encore de 5 à 30 pce, de préférence de 5 à 20 pce, de préférence de 5 à 10 pce. Au-delà d'un taux de 40 pce la dispersion est moins bonne et les propriétés de la composition peuvent se dégrader tandis qu'en deçà d'un taux de 5 pce, l'effet du dérivé de diacrylate de zinc est moins notable sur la rigidification et le renforcement. 25 A titre d'exemple, on trouve dans le commerce des dérivés de diacrylate de zinc tels que le diacrylate de zinc (ZDA) « Dimalink 633 » de la société Cray Valley ou le diméthacrylate de zinc (ZDMA) « Dimalink 634 » de la société Cray Valley. 30 II-3 Peroxyde En plus de la matrice élastomérique et du dérivé de diacrylate de zinc précédemment décrits, la composition de caoutchouc du pneumatique de l'invention utilise un peroxyde, qui peut être tout peroxyde connu de l'homme de l'art. 35 Parmi les peroxydes, bien connus de l'homme de l'art, il est préférable d'utiliser pour l'invention un peroxyde choisi dans la famille des peroxydes organiques. De 3060012 9- préférence, le peroxyde est un peroxyde organique choisi dans le groupe comprenant ou constitué par le peroxyde de dicumyl, les peroxydes d'aryl ou de diaryl, le peroxyde de diacetyl, le peroxyde de benzoyle, le peroxyde de dibenzoyle, le peroxyde de ditertbutyl, le peroxyde de tertbutylcumyl, le 2,5-bis (tertbutylperoxy)-2,5- 5 dimethylhexane, et leurs mélanges. Il existe dans le commerce divers produits conditionnes, connus sous leurs marques de fabrique; on peut citer:-le « Dicup » de la société Hercules Powder Co., le « Perkadox Y12 » de la Societe Noury van der Lande, le « Peroximon F40 » de la 10 société Montecatini Edison S.p.A., le « Trigonox » de la Societe Noury van der Lande, le « Varox » de la société R.T.Vanderbilt Co., ou encore le « Luperko », de la société Wallace & Tiernan, Inc. Préférentiellement, la quantité de peroxyde à utiliser pour les besoins de l'invention est 15 inférieure ou égale à 3 pce. De préférence, la quantité de peroxyde dans la composition est comprise dans un domaine allant de 0,1 à 3 pce. En effet, en dessous d'une quantité de 0,1 pce, l'effet du peroxyde n'est pas notable tandis qu'au-delà de 3 pce, les propriétés d'allongement rupture et donc de résistance de la composition sont diminuées. Plus préférentiellement, la quantité de peroxyde dans la composition est 20 comprise dans un domaine allant de 0,2 à 2,5 pce, de préférence de 0,25 à 1,8 pce. De préférence, le rapport du taux de peroxyde sur le taux de dérivé de diacrylate de zinc est compris entre 0,01 et 0,09 ; de préférence entre 0,03 et 0,09 et plus préférentiellement entre 0,05 et 0,08. 25 Il-4 Dérivé phénolique La composition de caoutchouc du pneumatique de l'invention a également comme caractéristique essentielle de contenir un dérivé phénolique de formule (II) 3060012 -10- dans laquelle : o A1 représente un groupe alkyle linéaire ou ramifié en Cl-C4, éventuellement substitué par un carboxylate d'un groupement 5 hydrocarboné comprenant 1 à 60 atomes de carbone et optionnellement des atomes d'oxygène ; o A2 représente un atome d'hydrogène ou un groupe alkyle linéaire ou ramifié en Cl-C4 ; o A3 représente un atome d'hydrogène ou un groupe alkyle linéaire ou 10 ramifié en Cl-C4 éventuellement substitué par un groupe phénolique A2 A OH dans laquelle la flèche (-f) représente le point d'attachement du groupement phénolique au groupe alkyle du radical A3 ; o Z représente un atome d'hydrogène ou un atome de phosphore, Z 15 comprenant p valence(s) libre(s), p ayant une valeur de 1 ou 3 ; o étant entendu que A2 et A3 ne représentent pas tous les deux un atome d'hydrogène ; o étant entendu que A1 et A3 ne sont pas tous les deux substitués. 20 Par groupement "alkyle linaire ou ramifié en Cl-C4", on entend, au sens de la présente invention, une chaîne hydrocarbonée monovalente, linéaire ou ramifiée, comportant 1 à 4, atomes de carbone. A titre d'exemple, on peut citer notamment les groupes méthyle, éthyle, propyle, isopropyle, butyle, isobutyle et ter-butyle. 3060012 Selon l'invention, le groupe alkyle linéaire ou ramifié en Cl-C4 des radicaux A1, A2 et A3 est de préférence choisi dans le groupe constitué par les groupes méthyle, éthyle et ter-butyle. 5 De préférence encore le A1 représente un groupe méthyle ou un groupe ter-butyle ; A2 et A3 représentent indépendamment l'un de l'autre un atome d'hydrogène ou un groupe ter-butyle. Par exemple, le composé de formule (Il) peut être le composé ci-dessous : 10 Ce composé est également connu sous le nom de 2,6-di-ter-butyl-4-methylphenol ou BHT. Ce composé est disponible dans le commerce, notamment sous la dénomination 15 « Vulkanox BHT » de la société Lanxess. De manière particulièrement avantageuse, si l'un quelconque des radicaux A1 ou A3 représente un groupe alkyle linéaire ou ramifié en Cl-C4 qui est substitué, alors Z représente un atome d'hydrogène. 20 Selon un premier mode de réalisation particulièrement avantageux de l'invention, le radical Z du dérivé phénolique de formule (Il) représente un atome d'hydrogène. Selon ce premier mode de réalisation, le dérivé phénolique de formule (Il) peut être par 25 exemple un composé de formule général (lia) 3060012 -12- OH OH dans laquelle A3' représente un groupe alkylène linéaire ou ramifié en Cl-C4, de préférence un groupe alkylène linéaire en Cl-04. 5 Par "alkylène linaire ou ramifié en Cl-C4 ", on entend, au sens de la présente invention, une chaîne hydrocarbonée bivalente, linéaire ou ramifiée, comportant 1 à 4, atomes de carbone. A titre d'exemple, on peut citer notamment les groupes -(CH2)- , -(CH2)2- , - (CH2)3- , -(CH2)4- , -CH2-CH(CH3)- , -CH(CH3)-CH(CH3)- , -(CH2)2-CH(CH3)- et -01-12- 10 CH(CH3)-CH2-. De préférence, dans ce composé de formule générale (lia), A1 représente un groupe méthyle ou ter-butyle ; A2 représente un groupe méthyle ou ter-butyle et A3' représente un méthylène ou éthylène. De préférence encore, le composé de formule générale (Il) 15 est le composé ci-dessous : t u u Ce composé est également connu sous le nom de 2,2'-methylene-bis(4-methyl-6-tertbutylphenol) ou BPH. Ce composé est disponible dans le commerce, notamment sous 20 la dénomination « Vulkanox BKF » de la société Lanxess. Selon le premier mode de réalisation, le dérivé phénolique de formule (Il) peut également être par exemple un composé de formule général (11b) 3060012 -13- A4 (11b) dans laquelle A1' représente un alkylène linéaire ou ramifié en Cl-C4, de préférence un alkylène linéaire en Cl-C4, et A4 représente un groupe alkyle linéaire ou ramifié en 06- 5 020, de préférence un groupe alkyle linéaire ou ramifié en 06-015. De préférence, dans ce composé de formule générale (11b), A1' représente un groupe méthylène ou éthylène ; A2 et A3 représentent indépendamment l'un de l'autre un groupe méthyle ou ter-butyle ; A4 représente un groupe alkyle ramifié en C6-015. De 10 préférence encore, le composé de formule générale (11) est le composé ci-dessous : CH3- (CH C OH CH3 012)5 t-Bu Ce composé est également connu sous le nom Isotridecy1-3-(3,5-di-tert-buty1-4- 15 hydroxyphenyl) propionate ou AO 1077. Ce composé est disponible dans le commerce, notamment sous la dénomination « Songnox 1077 LQ » de la société Songwon. Selon le premier mode de réalisation, le dérivé phénolique de formule (11) peut 20 également être par exemple un composé de formule général (11c) 3060012 -14- A5 (11c) dans laquelle A1' représente un alkylène linéaire ou ramifié en Cl-C4, de préférence un alkylène linéaire en Cl-C4, et A5 représente un groupe alkylène linéaire ou ramifié en Cl-C6, de préférence en groupe alkylène linéaire en Cl-06. De préférence encore A5 5 représente un groupe méthylène ou éthylène. De préférence, dans ce composé de formule générale (11c), A1' représente un groupe méthylène ou éthylène ; A2 et A3 représentent indépendamment l'un de l'autre un groupe méthyle ou ter-butyle ; A5 représente un groupe alkyle linéaire en Cl-04. . De 10 préférence encore, le composé de formule générale (Il) est le composé ci-dessous : >-I CH - 0- 0-CF-I2 C 4 Le composé est également connu sous le nom de Tetrakis [methylene-3(3', 5'-di-tertbutyl-4'-hydroxyphenyl) propionate] methane. Ce composé est disponible dans le 15 commerce, notamment sous la dénomination « AO-1010 » de la société Akrochem Corporation ou « Songnox 1010 » de la société Songwon. Selon un second mode de réalisation de l'invention, le radical Z du dérivé phénolique de formule (Il) représente un atome de phosphore. 20 Selon ce second mode de réalisation le dérivé phénolique de formule (Il) peut être avantageusement un composé de formule général (11d) 3060012 -15- (11d) De préférence encore, le composé de formule générale (11) est le composé ci-dessous : t-Bu t-Bu t-Bu 5 Le composé est également connu sous le nom de 2,2,4-trimethy1-1,2-dihydroquinoline. Ce composé est disponible dans le commerce, notamment sous la dénomination « IRGAFOS 168 » de la société Ciba. 10 Selon l'invention, le taux du dérivé phénolique de formule (11) est compris dans un domaine allant de 0,5 à 5 pce, de préférence de 1 à 4 pce, ou encore de 0,5 à 3 pce, de préférence encore de 1 à 2,5 pce. Il-5 Charge renforçante 15 L'élastomère, le dérivé de diacrylate de zinc, le peroxyde et l'antioxydant sont suffisants à eux seuls pour que soit réalisée l'invention. Néanmoins, la composition du pneumatique selon l'invention peut comprendre une charge renforçante connue pour 3060012 -16- ses capacités à renforcer une composition de caoutchouc utilisable pour la fabrication de pneumatiques. La charge renforçante, lorsqu'elle est présente, de la composition de caoutchouc du 5 pneumatique selon l'invention comprend avantageusement majoritairement du noir de carbone. La charge renforçante peut comprendre par exemple de 50 à 100% en masse de noir de carbone, de préférence de 55 à 90% en masse, de préférence de 60 à 80% en masse. De manière particulièrement avantageuse, la charge renforçante comprend exclusivement du noir de carbone. La charge renforçante peut également comprendre 10 en outre une charge inorganique renforçante. De préférence, la charge inorganique renforçante est une silice. Une telle charge renforçante consiste typiquement en des particules dont la taille moyenne (en masse) est inférieure au micromètre, généralement inférieure à 500 nm, 15 le plus souvent comprise entre 20 et 200 nm, en particulier et plus préférentiellement comprise entre 20 et 150 nm. La fraction volumique de charge renforçante dans la composition de caoutchouc est définie comme étant le rapport du volume de la charge renforçante sur le volume de 20 l'ensemble des constituants de la composition, étant entendu que le volume de l'ensemble des constituants est calculé en additionnant le volume de chacun des constituants de la composition. La fraction volumique de charge renforçante dans une composition est donc définie comme le rapport du volume de la charge renforçante sur la somme des volumes de chacun des constituants de la composition, et de 25 préférence, cette fraction volumique est comprise entre 5 % et 20 %, préférentiellement entre 5 % et 15%. D'une manière préférentielle équivalente, le taux de charge renforçante totale (noir de carbone et optionnellement de silice) est de moins de 65 pce, de préférence de 5 à 60 pce, plus préférentiellement de 10 à 50 pce et de manière très préférentielle, de 20 à 40 pce. 30 Quelles que soient les quantités de dérivé de diacrylate de zinc et de charge, il est avantageux pour l'invention que le rapport du taux de charge sur le taux de dérivé de diacrylate de zinc soit inférieur ou égal à 4. De préférence, de préférence, le rapport du taux de charge et du taux de dérivé de diacrylate de zinc est compris dans un domaine 35 allant de 0,15 à 3, de préférence de 1,5 à 3. Alternativement et préférentiellement 3060012 -17- également, le rapport du taux de charge et du taux de dérivé de diacrylate de zinc est compris dans un domaine allant de 0,7 à 1,3. Les noirs utilisables dans le cadre de la présente invention peuvent être tout noir 5 conventionnellement utilisé dans les pneumatiques ou leurs bandes de roulement (noirs dits de grade pneumatique). Parmi ces derniers, on citera plus particulièrement les noirs de carbone renforçants des séries 100, 200, 300, ou les noirs de série 500, 600 ou 700 (grades ASTM), comme par exemple les noirs N115, N134, N234, N326, N330, N339, N347, N375, N550, N683, N772). Ces noirs de carbone peuvent être 10 utilisés à l'état isolé, tels que disponibles commercialement, ou sous tout autre forme, par exemple comme support de certains des additifs de caoutchouterie utilisés. Les noirs de carbone pourraient être par exemple déjà incorporés à l'élastomère diénique, notamment isoprénique sous la forme d'un masterbatch (voir par exemple demandes WO 97/36724 ou WO 99/16600). La surface spécifique BET des noirs de carbone est 15 mesurée selon la norme D6556-10 [méthode multipoints (au minimum 5 points) - gaz : azote - domaine de pression relative P/PO : 0.1 à 0.3]. Par "charge inorganique renforçante", doit être entendu ici toute charge inorganique ou minérale, quelles que soient sa couleur et son origine (naturelle ou de synthèse), 20 encore appelée charge "blanche", charge "claire" ou même charge "non noire" par opposition au noir de carbone, capable de renforcer à elle seule, sans autre moyen qu'un agent de couplage intermédiaire, une composition de caoutchouc destinée à la fabrication de bandages pneumatiques, en d'autres termes apte à remplacer, dans sa fonction de renforcement, un noir de carbone conventionnel de grade pneumatique ; 25 une telle charge se caractérise généralement, de manière connue, par la présence de groupes hydroxyle (-OH) à sa surface. En d'autres termes, sans agent de couplage, la charge inorganique ne permet pas de renforcer, ou pas suffisamment, la composition et n'est par conséquent pas comprise dans la définition de « charge inorganique renforçante ». 30 Comme charges inorganiques renforçantes conviennent notamment des charges minérales du type siliceuse, préférentiellement la silice (SiO2). La silice utilisée peut être toute silice renforçante connue de l'homme du métier, notamment toute silice précipitée ou pyrogénée présentant une surface BET ainsi qu'une surface spécifique 35 CTAB toutes deux inférieures à 450 m2/g, de préférence de 30 à 400 m2/g, notamment 3060012 -18- entre 60 et 300 m2/g. A titres de silices précipitées hautement dispersibles (dites "HDS"), on citera par exemple les silices « Ultrasil » 7000 et « Ultrasil » 7005 de la société Degussa, les silices « Zeosil » 1165MP, 1135MP et 1115MP de la société Rhodia, la silice « Hi-Sil » EZ150G de la société PPG, les silices « Zeopol » 8715, 5 8745 et 8755 de la Société Huber, les silices à haute surface spécifique telles que décrites dans la demande WO 03/016387. Dans le présent exposé, en ce qui concerne la silice, la surface spécifique BET est déterminée de manière connue par adsorption de gaz à l'aide de la méthode de 10 Brunauer-Emmett-Teller décrite dans "The Journal of the American Chemical Society" Vol. 60, page 309, février 1938, plus précisément selon la norme française NF ISO 9277 de décembre 1996 (méthode volumétrique multipoints (5 points) - gaz: azote dégazage: 1heure à 160°C - domaine de pression relative p/po : 0.05 à 0.17). La surface spécifique CTAB est la surface externe déterminée selon la norme française 15 NF T 45-007 de novembre 1987 (méthode B). Conviennent également comme charges inorganiques renforçantes les charges minérales du type alumineuse, en particulier de l'alumine (A1203) ou des (oxyde)hydroxydes d'aluminium, ou encore des oxydes de titane renforçants, par 20 exemple décrits dans US 6,610,261 et US 6,747,087. L'état physique sous lequel se présente la charge inorganique renforçante est indifférent, que ce soit sous forme de poudre, de microperles, de granulés, de billes ou toute autre forme densifiée appropriée. Bien entendu on entend également par charge 25 inorganique renforçante des mélanges de différentes charges inorganiques renforçantes, en particulier de charges siliceuses et/ou alumineuses hautement dispersibles telles que décrites ci-dessus. L'homme du métier comprendra qu'à titre de charge équivalente de la charge 30 inorganique renforçante décrite dans le présent paragraphe, pourrait être utilisée une charge renforçante d'une autre nature, notamment organique, dès lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et l'élastomère. 35 Pour coupler la charge inorganique renforçante à l'élastomère diénique, on utilise de 3060012 -19- manière bien connue un agent de couplage (ou agent de liaison) au moins bifonctionnel destiné à assurer une connexion suffisante, de nature chimique et/ou physique, entre la charge inorganique (surface de ses particules) et l'élastomère diénique. On utilise en particulier des organosilanes ou des polyorganosiloxanes au 5 moins bifonctionnels. L'homme du métier peut trouver des exemples d'agent de couplage dans les documents suivants : WO 02/083782, WO 02/30939, WO 02/31041, WO 2007/061550, WO 2006/125532, WO 2006/125533, WO 2006/125534, US 6 849 754, WO 99/09036, 10 WO 2006/023815, WO 2007/098080, WO 2010/072685 et WO 2008/055986. La teneur en agent de couplage est avantageusement inférieure à 10 pce, étant entendu qu'il est en général souhaitable d'en utiliser le moins possible. Typiquement lorsque qu'une charge inorganique renforçante est présente, le taux d'agent de 15 couplage représente de 0,5% à 15% en poids par rapport à la quantité de charge inorganique. Son taux est préférentiellement compris dans un domaine allant de 0,5 à 7,5 pce. Ce taux est aisément ajusté par l'homme du métier selon le taux de charge inorganique utilisé dans la composition. 20 La composition de caoutchouc du pneumatique selon l'invention peut également contenir, en complément des agents de couplage, des activateurs de couplage, des agents de recouvrement des charges inorganiques ou plus généralement des agents d'aide à la mise en oeuvre susceptibles de manière connue, grâce à une amélioration de la dispersion de la charge dans la matrice de caoutchouc et à un abaissement de la 25 viscosité des compositions, d'améliorer leur faculté de mise en oeuvre à l'état cru, ces agents étant par exemple des silanes hydrolysables tels que des alkylalkoxysilanes (notamment des alkyltriéthoxysilanes), des polyols, des polyéthers (par exemple des polyéthylèneglycols), des amines primaires, secondaires ou tertiaires (par exemple des trialcanol-amines), des POS hydroxyles ou hydrolysables, par exemple des a,w- 30 dihydroxy-polyorganosiloxanes (notamment des a,w-dihydroxy-polydiméthylsiloxanes), des acides gras comme par exemple l'acide stéarique. Il-6 Oxyde métallique La composition du pneumatique selon l'invention comprend en outre un oxyde 35 métallique. 3060012 -20- L'oxyde métallique peut être choisi dans le groupe constitué par les oxydes des métaux du groupe II, IV, V, VI, VII et VIII, et leurs mélanges. De préférence, l'oxyde métallique est choisi dans le groupe constitué par les oxydes de zinc, de magnésium, 5 de cobalt, de nickel et leurs mélanges. De préférence encore, l'oxyde métallique est un oxyde de zinc. Le taux d'oxyde métallique de la composition du pneumatique selon l'invention est avantageusement supérieur à 5 pce. De préférence, ce taux est compris dans un 10 domaine allant de 5 à 20 pce, de préférence de 7 à 15 pce. A titre d'exemple d'oxydes métalliques disponibles dans le commerce, on peut citer les oxydes de zinc ou de magnésium de grade industriel de la société Umicore. 15 II-7 Système de vulcanisation La composition du pneumatique selon l'invention ne nécessite pas de système de vulcanisation, ce qui est l'un de ses avantages puisque cela permet de simplifier la formule, et la préparation de la composition. Si cependant un système de vulcanisation est présent dans la composition, il l'est préférablement dans de faibles quantités. 20 Le système de vulcanisation proprement dit est habituellement à base de soufre (ou d'un agent donneur de soufre) et d'un accélérateur primaire de vulcanisation. A ce système de vulcanisation de base viennent s'ajouter, incorporés au cours de la première phase non-productive et/ou au cours de la phase productive telles que 25 décrites ultérieurement, divers accélérateurs secondaires ou activateurs de vulcanisation connus tels qu'oxyde de zinc, acide stéarique ou composés équivalents, dérivés guanidiques (en particulier diphénylguanidine). Le soufre moléculaire (ou de manière équivalente les agents donneurs de soufre 30 moléculaire), lorsqu'il est utilisé, l'est à un taux préférentiellement inférieur à 0,5 pce, Ainsi, de manière très préférentielle, la composition ne contient pas de soufre moléculaire ou d'agent donneur de soufre en tant qu'agent de vulcanisation ou en contient moins de 0,5 pce, de préférence moins de 0,3 pce, de préférence encore 35 moins de 0,1 pce. De préférence encore, la composition du pneumatique selon 3060012 - 21 - l'invention ne contient pas de soufre moléculaire ou d'agent donneur de soufre en tant qu'agent de vulcanisation. Le système de vulcanisation de la composition selon l'invention peut également 5 comprendre un ou plusieurs accélérateurs additionnels, par exemple les composés de la famille des thiurames, les dérivés dithiocarbamates de zinc, les sulfénamides, les guanidines ou les thiophosphates. On peut utiliser en particulier tout composé susceptible d'agir comme accélérateur de vulcanisation des élastomères diéniques en présence de soufre, notamment des accélérateurs du type thiazoles ainsi que leurs 10 dérivés, des accélérateurs de type thiurames, dithiocarbamates de zinc. Ces accélérateurs sont plus préférentiellement choisis dans le groupe constitué par le disulfure de 2-mercaptobenzothiazyle (en abrégé "M BTS"), N-cyclohexy1-2- benzothiazyle sulfénamide (en abrégé "CBS"), N,N-dicyclohexy1-2-benzothiazyle sulfénamide (en abrégé "DCBS"), N-tert-butyl-2-benzothiazyle sulfénamide (en abrégé 15 "TBBS"), N-tert-butyl-2-benzothiazyle sulfénimide (en abrégé "TBSI"), dibenzyldithiocarbamate de zinc (en abrégé "ZBEC") et les mélanges de ces composés. De préférence, on utilise un accélérateur primaire du type sulfénamide. Si un accélérateur est utilisé, il l'est à des taux tels que ceux pratiqués par l'homme du 20 métier des compositions vulcanisées pour pneumatique. Néanmoins, la composition du pneumatique selon l'invention est préférentiellement dépourvue de tout accélérateur de vulcanisation. 1-8 Autres additifs possibles 25 Les compositions de caoutchouc du pneumatique selon l'invention comportent optionnellement également tout ou partie des additifs usuels habituellement utilisés dans les compositions d'élastomères pour pneumatique, comme par exemple des pigments, des agents de protection tels que cires anti-ozone, anti-ozonants chimiques, des agents plastifiants (tels qu'une une résine hydrocarbonée solide (ou résine 30 plastifiante), une huile d'extension (ou huile plastifiante), ou un mélange des deux), des agents anti-fatigue, des résines renforçantes, des accepteurs (par exemple résine phénolique novolaque) ou des donneurs de méthylène (par exemple HMT ou H3M). 35 3060012 -22- Il-9 Pneumatiques La présente invention a également pour objet, un article de caoutchouc finis ou semi-finis, ainsi qu'un pneumatique, comprenant une composition conforme à la présente invention. 5 L'invention concerne particulièrement des pneumatiques destinés à équiper des véhicules à moteur de type tourisme, SUV ("Sport Utility Vehicles"), ou deux roues (notamment motos), ou avions, ou encore des véhicules industriels choisis parmi camionnettes, « Poids-lourd » - c'est-à-dire métro, bus, engins de transport routier 10 (camions, tracteurs, remorques), véhicules hors-la-route tels qu'engins agricoles ou de génie civil -, et autres. Il est possible de définir au sein du pneumatique trois types de zones : - La zone radialement extérieure et en contact avec l'air ambiant, cette zone étant 15 essentiellement constituée de la bande de roulement et du flanc externe du pneumatique. Un flanc externe est une couche élastomérique disposée à l'extérieur de l'armature de carcasse par rapport à la cavité interne du pneumatique, entre le sommet et le bourrelet de sorte à couvrir totalement ou partiellement la zone de l'armature de carcasse s'étendant du sommet au bourrelet. 20 - La zone radialement intérieure et en contact avec le gaz de gonflage, cette zone étant généralement constituée par la couche étanche aux gaz de gonflage, parfois appelée couche étanche intérieure ou gomme intérieure (« inner liner » en anglais). - La zone interne du pneumatique, c'est-à-dire celle comprise entre les zones extérieure et intérieure. Cette zone inclut des couches ou nappes qui sont appelées 25 ici couches internes du pneumatique. Ce sont par exemple des nappes carcasses, des sous-couches de bande de roulement, des nappes de ceintures de pneumatiques ou tout autre couche qui n'est pas en contact avec l'air ambiant ou le gaz de gonflage du pneumatique. 30 La composition définie dans la présente description est particulièrement bien adaptée aux couches internes de pneumatique. Aussi, dans le pneumatique selon la présente invention la composition peut être présente dans au moins une couche interne du pneumatique. Selon l'invention, la 35 couche interne peut être choisie dans le groupe constitué par les nappes carcasse, les 3060012 -23- nappes sommet, les bourrages-tringle, les pieds sommets, les pieds sommet, les couches de découplage, les gommes de bordure, la sous-couche de bande de roulement et les combinaisons de ces couches internes. De préférence, la couche interne est choisie dans le groupe constitué par les nappes carcasses, les nappes 5 sommet, les bourrages-tringle, les pieds sommets, les couches de découplage et les combinaisons de ces couches internes. L'invention concerne les pneumatiques et produits semi-finis pour pneumatiques précédemment décrits, les articles en caoutchouc, tant à l'état cru (c'est à dire, avant 10 cuisson) qu'à l'état cuit (c'est à dire, après réticulation ou vulcanisation). Il-10 Préparation des compositions de caoutchouc Les compositions sont fabriquées dans des mélangeurs appropriés, en utilisant deux phases de préparation successives bien connues de l'homme du métier: une première 15 phase de travail ou malaxage thermo-mécanique (parfois qualifiée de phase "non- productive") à haute température, jusqu'à une température maximale comprise entre 110°C et 190°C, de préférence entre 130°C et 180°C, suivie d'une deuxième phase de travail mécanique (parfois qualifiée de phase "productive") à plus basse température, typiquement inférieure à 110°C, par exemple entre 60°C et 100°C, phase de finition au 20 cours de laquelle est incorporé le système de réticulation et notamment le peroxyde des compositions selon l'invention; de telles phases ont été décrites par exemple dans les demandes EP-A-0501227, EP-A-0735088, EP-A-0810258, W000/05300 ou W000/05301. 25 La première phase (non-productive) est conduite préférentiellement en plusieurs étapes thermomécaniques. Au cours d'une première étape on introduit, dans un mélangeur approprié tel qu'un mélangeur interne usuel, les élastomères et les charges renforçantes (et éventuellement les agents de couplage et/ou d'autres ingrédients), à une température comprise entre 20°C et 100°C et, de préférence, entre 25°C et 100°C. 30 Après quelques minutes, préférentiellement de 0,5 à 2 min et une montée de la température à 90°C à 100°C, les autres ingrédients (c'est-à-dire, ceux qui restent si tous n'ont pas été mis au départ) sont ajoutés en une fois ou par parties, à l'exception du système de réticulation et notamment du peroxyde durant un mélangeage allant de 20 secondes à quelques minutes. La durée totale du malaxage, dans cette phase non- 3060012 -24- productive, est de préférence comprise entre 2 et 10 minutes à une température inférieure ou égale à 180°C, et préférentiellement inférieure ou égale à 170°C. Après refroidissement du mélange ainsi obtenu, on incorpore alors le système de 5 réticulation et notamment le peroxyde, à basse température (typiquement inférieure à 100°C), généralement dans un mélangeur externe tel qu'un mélangeur à cylindres; le tout est alors mélangé (phase productive) pendant quelques minutes, par exemple entre 5 et 15 min. 10 La composition finale ainsi obtenue est ensuite calandrée, par exemple sous la forme d'une feuille ou d'une plaque, notamment pour une caractérisation au laboratoire, ou encore extrudée, pour former par exemple un profilé de caoutchouc utilisé pour la fabrication de semi-finis afin d'obtenir des produits dits « couches internes » tels que nappe carcasse, nappes sommet (ou ceinture de pneumatique), bourrage tringle. Ces 15 produits peuvent ensuite être utilisés pour la fabrication de pneumatiques, selon les techniques connues de l'homme du métier. La cuisson est conduite de manière connue à une température généralement comprise entre 130°C et 200°C, sous pression, pendant un temps suffisant qui peut varier par 20 exemple entre 5 et 90 min en fonction notamment de la température de cuisson, du système de vulcanisation adopté, de la cinétique de vulcanisation de la composition considérée ou encore de la taille du pneumatique. III- EXEMPLES 25 III-1 Mesures et tests utilisés Propriétés dynamiques (après cuisson): Essai de traction Ces essais de traction permettent de déterminer les contraintes d'élasticité et les propriétés à la rupture. Sauf indication différente, ils sont effectués conformément à la norme française NF T 46-002 de septembre 1988. Un traitement des enregistrements 30 de traction permet également de tracer la courbe de module en fonction de l'allongement. Le module utilisé ici étant le module sécant nominal (ou apparent) mesuré en première élongation, calculé en se ramenant à la section initiale de l'éprouvette. On mesure en première élongation le module sécant nominal (ou contraintes apparentes, en M Pa) à 23°C à 100% d'allongement notés M100. 35 3060012 -25- Les essais d'allongement rupture (AR%) et de contrainte rupture (CR) sont basées sur la norme NF ISO 37 de Décembre 2005 sur une éprouvette haltère de type H2 et sont mesurés à une vitesse de traction de 500 mm/min. L'allongement rupture est exprimé en % d'allongement. La contrainte rupture est exprimée en MPa. 5 La force et la déformation de déchirabilité sont mesurées sur une éprouvette étirée à 500 mm/min pour provoquer la rupture de l'éprouvette. L'éprouvette de traction est constituée par une plaque de caoutchouc de forme parallélépipédique, par exemple d'épaisseur comprise entre 1 et 2 mm, de longueur entre 130 et 170 mm et de largeur 10 entre 10 et 15 mm, les deux bords latéraux étant chacun recouverts dans le sens de la longueur d'un bourrelet de caoutchouc cylindrique (diamètre 5 mm) permettant l'ancrage dans les mors de la machine de traction. 3 entailles très fines de longueur comprise entre 15 et 20 mm sont réalisées à l'aide d'une lame de rasoir, à mi-largeur et alignées dans le sens de la longueur de l'éprouvette, une à chaque extrémité et une 15 au centre de cette dernière, avant le démarrage du test. On détermine la force (N/mm) à exercer pour obtenir la rupture et on mesure l'allongement à la rupture et la contrainte rupture. Le produit de la force de déchirabilité et la déformation (allongement rupture) de déchirabilité donne l'énergie de déchirabilité qui est un descripteur de cohésion du matériau pour résister à la fissuration. 20 Toutes ces mesures de traction sont effectuées dans les conditions normales de température (23±2°C) et d'hygrométrie (50±5% d'humidité relative), selon la norme française NF T 40-101 (décembre 1979). 25 III-2 Préparation des compositions Dans les exemples qui suivent les compositions caoutchouteuses ont été réalisées comme décrit précédemment. III-3 Essais de compositions de caoutchouc 30 Trois compositions (notées ci-après B, D et F) conformes à l'invention en ce qu'elles comprennent un antioxydant qui est un dérivé phénolique de formule (II), et trois compositions (notées ci-après C, E et G) non-conformes à l'invention en ce qu'elles comprennent un antioxydant qui n'est pas un dérivé phénolique de formule (II) ont été 3060012 -26- comparées à une composition Témoin A qui ne comprend pas d'antioxydant. Leurs formulations (en pce) ont été résumées dans le tableau I ci-après. Dans un premier temps, les rigidités M100 des compositions ont été mesurées. Dans 5 une deuxième étape, les propriétés de cohésion de résistance à la propagation de fissure ont été mesurées pour les compositions présentant peu ou pas de dégradation de la rigidité par rapport au Témoin A. Les résultats sont présentés dans les Tableau II et III ci-après. 10 Les résultats de rigidité (M100), d'allongement rupture (AR%), de contrainte rupture, de force de déchirabilité, de déformation de déchirabilité et d'énergie de déchirabilité sont présentés en « base 100 » par rapport à la composition Témoin A. Plus la valeur est élevée, plus le résultat est amélioré. 15 Tableau I Témoin B C D E F G A NR (1) 100 100 100 100 100 100 100 N234 (2) 50 50 50 50 50 50 50 ZnO (3) 9 9 9 9 9 9 9 ZDMA (4) 20 20 20 20 20 20 20 Dicup (5) 1,5 1,5 1,5 1,5 1,5 1,5 1,5 BHT (6) - 2 - - - - - TMQ (7) - - 2 - - - - IRGAFOS 168 (8) - - - 2 - - - DLTDP (9) - - - - 2 - - BPH (10) - - - - - 2 - 6PPD (11) - - - - - - 2 (1) Caoutchouc naturel (2) Noir de carbone N234 (dénomination selon la norme ASTM D-1765) (3) Oxyde de zinc (grade industriel - société Umicore) (4) Diméthacrylate de zinc (« Dimalink 634 » de la société Cray Valley) 20 (5) Peroxyde de dicumyl (« Dicup » de la société Hercules) (6) 2,6-di-ter-butyl-4-methylphenol (« Vulkanox BHT » de la société Lanxess) (7) 2,2,4-trimethy1-1,2-dihydroquinoline (« TMQ » de la société Nocil) (8) Tris(2,4-di-tert-butylphenyl) phosphite (« Irgafos 168 » de la société Ciba) (9) dilaurylthidipropionate (« BNX DL TDP » de la société Mayzo) 25 (10) 2,2'-methylene-bis(4-methy1-6-tert-butylphenol) (« Vulkanox BPH » de la société Lanxess) (11) N-1,3-diméthylbutyl-N-phénylparaphénylènediamine (« Santoflex 6-PPD » de la société Flexsys) 3060012 -27- Tableau II Témoin B C D E F G A M100 100 100 82 102 100 99 47 5 Tableau III Témoin B D E F A Contrainte rupture 100 110 112 107 114 AR% 100 101 101 97 103 Force de déchirabilité 100 135 140 83 126 Déformation de déchirabilité 100 112 78 80 106 Energide de déchirabilité 100 151 109 66 134 Ces résultats montrent que les seules les compositions conformes à la présente invention comprenant un dérivé phénolique de formule (II) permettent d'améliorer à la fois les propriétés de cohésion et de résistance à la déchirabilité, sans pénaliser la 10 rigidité de la composition. R2 O REVENDICATIONS1. Pneumatique comprenant une composition de caoutchouc à base d'au moins : - un élastomère diénique, - un peroxyde, - un dérivé du diacrylate de zinc sous la forme d'un sel de zinc de formule (I) _Zn Rs R3 R1 R1 (I) dans laquelle R1, R2 et R3 représentent indépendamment les uns des autres un atome d'hydrogène ou un groupe hydrocarboné en Cl-C7 choisi parmi les groupes alkyles linéaires, ramifiés ou cycliques, les groupes aralkyles, les groupes alkylaryles et les groupes aryles, et éventuellement interrompus par un ou plusieurs hétéroatomes, R2 et R3 pouvant former ensemble un cycle non aromatique, - un dérivé phénolique de formule (II) (Il) dans laquelle : o A1 représente un groupe alkyle linéaire ou ramifié en Cl-C4, éventuellement substitué par un carboxylate d'un groupement hydrocarboné comprenant 1 à 60 atomes de carbone et optionnellement des atomes d'oxygène ; o A2 représente un atome d'hydrogène ou un groupe alkyle linéaire ou ramifié en Cl-C4 ; o A3 représente un atome d'hydrogène ou un groupe alkyle linéaire ou ramifié en Cl-C4 éventuellement substitué par un groupe phénolique 3060012 -29- A OH dans laquelle la flèche (-f) représente le point d'attachement du groupement phénolique au groupe alkyle du radical A3 ; o Z représente un atome d'hydrogène ou un atome de phosphore, Z 5 comprenant p valence(s) libre(s), p ayant une valeur de 1 ou 3 ; o étant entendu que A2 et A3 ne représentent pas tous les deux un atome d'hydrogène ; o étant entendu que A1 et A3 ne sont pas tous les deux substitués ; et - un oxyde métallique choisi dans le groupe constitué par les oxydes des métaux 10 des groupes II, IV, V, VI, VII et VIII, et leurs mélanges ; les taux de dérivé de diacrylate de zinc et de peroxyde étant tels que le rapport massique du taux de peroxyde et du taux de dérivé de diacrylate de zinc est inférieur ou égal à 0,09. 15 2. Pneumatique selon la revendication 1, dans lequel R1, R2 et R3 représentent indépendamment un atome d'hydrogène ou un groupe méthyle. 3. Pneumatique selon la revendication 1 ou 2, dans lequel R2 et R3 représentent chacun un atome d'hydrogène. 20 4. Pneumatique selon l'une quelconque des revendications 1 à 3, dans lequel R1 représente un groupe méthyle. 5. Pneumatique selon l'une quelconque des revendications 1 à 4, dans lequel la quantité de dérivé du diacrylate de zinc dans la composition est comprise dans un domaine allant de 5 à 40, parties en poids pour cent parties en poids d'élastomère, pce, de préférence de 7 à 35 pce. 6. Pneumatique selon l'une quelconque des revendications 1 à 5, dans lequel le groupe alkyle linéaire ou ramifié en Cl-C4 des radicaux A1, A2 et A3 est choisi dans le groupe constitué par les groupes méthyle, éthyle et ter-butyle. 3060012 -30- 7. Pneumatique selon l'une quelconque des revendications 1 à 6, dans lequel A1 représente un groupe méthyle ou un groupe ter-butyle ; A2 et A3 représentent indépendamment l'un de l'autre un atome d'hydrogène ou un groupe ter-butyle. 5 8. Pneumatique selon l'une quelconque des revendications 1 à 7, dans lequel Z représente un atome d'hydrogène. 9. Pneumatique selon l'une quelconque des revendications 1 à 5, et 8, dans 10 lequel le dérivé phénolique de formule (11) est un composé de formule général (lia) OH OH dans laquelle A3' représente un groupe alkylène linéaire ou ramifié en Cl-C4. 15 10. Pneumatique selon la revendication 9, dans lequel A1 représente un groupe méthyle ou ter-butyle ; A2 représente un groupe méthyle ou ter-butyle et A3' représente un méthylène ou éthylène. 20 11. Pneumatique selon l'une quelconque des revendications 1 à 5 et 8, dans lequel le dérivé phénolique de formule (11) est un composé de formule général (I lb) A2 A4 3060012 - 31 - dans laquelle Al' représente un alkylène linéaire ou ramifié en C1-C4, et A4 représente un groupe alkyle linéaire ou ramifié en C6-C20. 12. Pneumatique selon la revendication 11, dans lequel Al' représente un groupe 5 méthylène ou éthylène ; A2 et A3 représentent indépendamment l'un de l'autre un groupe méthyle ou ter-butyle ; A4 représente un groupe alkyle ramifié en C6-C15. 13. Pneumatique selon l'une quelconque des revendications 1 à 5 et 8, dans lequel le dérivé phénolique de formule (Il) est un composé de formule général (11c) C dans laquelle Al' représente un alkylène linéaire ou ramifié en Cl-C4, et A5 représente un groupe alkylène linéaire ou ramifié en C1-C6. 14. Pneumatique selon la revendication 13, dans lequel Al' représente un groupe méthylène ou éthylène ; A2 et A3 représentent indépendamment l'un de l'autre un groupe méthyle ou ter-butyle ; A5 représente un groupe alkyle linéaire en C1-C4. 20 15. Pneumatique selon l'une quelconque des revendications 1 à 7, dans lequel Z représente un atome de phosphore. 16. Pneumatique selon la revendication 15, dans lequel, le dérivé phénolique de formule (Il) est un composé de formule général (11d) 10 15 3060012 -32- (11d) 17. Pneumatique selon l'une quelconque des revendications 1 à 16, dans lequel le taux du dérivé phénolique de formule (Il) est compris dans un domaine allant de 0,5 à 5 5 pce, de préférence de 1 à 4 pce. 18. Pneumatique selon l'une quelconque des revendications 1 à 17, dans lequel le peroxyde dans la composition est un peroxyde organique. 10 19. Pneumatique selon la revendication 18, dans lequel le peroxyde organique est choisi dans le groupe constitué par le peroxyde de dicumyl, les peroxydes d'aryl ou de diaryl, le peroxyde de diacetyl, le peroxyde de benzoyle, le peroxyde de dibenzoyle, le peroxyde de ditertbutyl, le peroxyde de tertbutylcumyl, le 2,5-bis (tertbutylperoxy)-2,5- dimethylhexane, et leurs mélanges. 15 20. Pneumatique selon l'une quelconque des revendications 1 à 19, dans lequel la quantité de peroxyde dans la composition est inférieure ou égale à 3 pce. 21. Pneumatique selon l'une quelconque des revendications 1 à 20, dans lequel la 20 quantité de peroxyde dans la composition est comprise dans un domaine allant de 0,1 à 3 pce, de préférence de 0,2 à 2,5 pce. 22. Pneumatique selon l'une quelconque des revendications 1 à 21, dans lequel le rapport du taux de peroxyde sur le taux de dérivé de diacrylate de zinc est compris 25 entre 0,01 et 0,09 ; de préférence entre 0,03 et 0,09 et plus préférentiellement entre 0,05 et 0,08. 23. Pneumatique selon l'une quelconque des revendications 1 à 22, dans lequel l'élastomère diénique est choisi dans le groupe constitué par les polybutadiènes, les 3060012 -33- polyisoprènes de synthèse, le caoutchouc naturel, les copolymères de butadiène, les copolymères d'isoprène et les mélanges de ces élastomères. 5 24. Pneumatique selon la revendication 23, dans lequel l'élastomère diénique comprend majoritairement au moins un élastomère isoprénique. 25. Pneumatique selon la revendication 24, dans lequel l'élastomère isoprénique est choisi dans le groupe constitué par le caoutchouc naturel, les polyisoprènes de 10 synthèse et les mélanges de ces élastomères. 26. Pneumatique selon l'une quelconque des revendications 1 à 25, ladite composition ne comprenant pas de charge renforçante ou en comprenant moins de 65 pce, la charge renforçante étant majoritairement constituée de noir de carbone. 15 27. Pneumatique selon la revendication 26, dans lequel le taux de charge renforçante est compris dans un domaine allant de 5 à 60 pce, de préférence de 10 à 50 pce. 28. Pneumatique selon la revendication 26 ou 27, dans lequel la charge renforçante 20 comprend en outre de la silice. 29. Pneumatique selon l'une quelconque des revendications 26 à 28, dans lequel le rapport du taux de charge et du taux de dérivé de diacrylate de zinc est inférieur ou égal à 4. 25 30. Pneumatique selon l'une quelconque des revendications 26 à 29, dans lequel le rapport du taux de charge et du taux de dérivé de diacrylate de zinc est compris dans un domaine allant de 0,15 à 3 ; de préférence de 1,5 à 3. 30 31. Composition de caoutchouc selon l'une quelconque des revendications 1 à 30, dans lequel l'oxyde métallique est un oxyde de zinc. 32. Composition de caoutchouc selon la revendication 31, dans lequel le taux d'oxyde métallique est supérieur à 5 pce. 33. Composition de caoutchouc selon la revendication 31 ou 32, dans lequel le taux d'oxyde métallique est compris dans un domaine allant de 5 à 20 pce, de préférence de 7 à 15 pce. 3060012 -34- 34. Pneumatique selon l'une quelconque des revendications 1 à 33, dans lequel la composition ne contient pas de soufre moléculaire ou d'agent donneur de soufre en tant qu'agent de vulcanisation ou en contient moins de 0,5 pce. 5 35. Pneumatique selon l'une quelconque des revendications 1 à 34, dans lequel la composition ne contient pas de soufre moléculaire ou d'agent donneur de soufre en tant qu'agent de vulcanisation ou en contient moins de 0,3 pce et de préférence moins de 0,1 pce. 10 36. Pneumatique selon l'une des revendications précédentes, dans lequel la composition définie dans l'une quelconque des revendications 1 à 35 est présente dans au moins une couche interne dudit pneumatique. 15 37. Pneumatique selon la revendication 36, dans lequel la couche interne est choisie dans le groupe constitué par les nappes carcasse, les nappes sommet, les bourrages-tringle, les pieds sommets, les couches de découplage, les gommes de bordure, la sous-couche de bande de roulement et les combinaisons de ces couches internes. 20